(57)【要約】【課題】繊維含有材料に異物が含まれている場合、その異物の除去を効率よく行うことができる処理装置、シート製造装置、処理方法およびシートの製造方法を提供すること。【解決手段】本発明の処理装置は、第１の粒子および前記第１の粒子とは異なる組成の第２の粒子を含む粉体材料を、繊維を含む解繊中または解繊後の繊維含有材料に供給する粉体材料供給部と、前記粉体材料が供給された前記繊維含有材料から前記粉体材料の少なくとも一部を除去する粉体材料除去部と、を備えることを特徴とする。本発明の処理装置は、前記粉体材料供給部の上流側に、前記繊維含有材料を解繊する解繊部を有することが好ましい。【選択図】なし【特許請求の範囲】
【請求項１】
第１の粒子および前記第１の粒子とは異なる組成の第２の粒子を含む粉体材料を、繊維を含む解繊中または解繊後の繊維含有材料に供給する粉体材料供給部と、
前記粉体材料が供給された前記繊維含有材料から前記粉体材料の少なくとも一部を除去する粉体材料除去部と、を備えることを特徴とする処理装置。
【請求項２】
前記粉体材料供給部の上流側に、前記繊維含有材料を解繊する解繊部を有する請求項１に記載の処理装置。
【請求項３】
前記第１の粒子および前記第２の粒子は、いずれも、有機材料を含む材料で構成されている請求項１または２に記載の処理装置。
【請求項４】
前記第１の粒子および前記第２の粒子は、いずれも、無機材料を含む材料で構成されている請求項１または２に記載の処理装置。
【請求項５】
前記第１の粒子および前記第２の粒子のうち、一方が有機材料を含む材料で構成されており、他方が無機材料を含む材料で構成されている請求項１または２に記載の処理装置。
【請求項６】
前記第１の粒子と前記第２の粒子とは、互いに、平均粒径が異なるものである請求項１ないし５のいずれか１項に記載の処理装置。
【請求項７】
前記第１の粒子と前記第２の粒子とは、互いに、密度が異なるものである請求項１ないし６のいずれか１項に記載の処理装置。
【請求項８】
請求項１ないし７のいずれか１項に記載の処理装置を備えることを特徴とするシート製造装置。
【請求項９】
第１の粒子および前記第１の粒子とは異なる組成の第２の粒子を含む粉体材料を、繊維を含む解繊中または解繊後の繊維含有材料に供給する粉体材料供給工程と、
前記粉体材料と前記繊維含有材料とが混合された状態で攪拌する攪拌工程と、
前記粉体材料が供給された前記繊維含有材料から前記粉体材料の少なくとも一部を除去する粉体材料除去工程と、を備えることを特徴とする処理方法。
【請求項１０】
第１の粒子および前記第１の粒子とは異なる組成の第２の粒子を含む粉体材料を、繊維を含む解繊中または解繊後の繊維含有材料に供給する粉体材料供給工程と、
前記粉体材料と前記繊維含有材料とが混合された状態で攪拌する攪拌工程と、
前記粉体材料が供給された前記繊維含有材料から前記粉体材料の少なくとも一部を除去する粉体材料除去工程と、を備え、
前記粉体材料が除去された前記繊維含有材料からシートを製造することを特徴とするシートの製造方法。
【発明の詳細な説明】
【技術分野】
【０００１】
本発明は、処理装置、シート製造装置、処理方法およびシートの製造方法に関する。
【背景技術】
【０００２】
近年では、環境への意識が高まり、オフィスでの紙（記録媒体）の使用量の削減だけではなく、オフィスにおけるフロアー内での紙の再生を行うことが求められている。
【０００３】
記録媒体を再生する方法としては、例えば、紙のシートで構成され、印刷が施された使用済みの記録媒体の記録層（印刷部）にブラスト材を噴射することにより、インクやトナー等により形成された記録層を除去する方法が知られている（例えば、特許文献１参照）。そして、記録層が除去された記録媒体は、再度使用可能なものとなる。
【先行技術文献】
【特許文献】
【０００４】
【特許文献１】特開２０００−２８４６５７号公報
【発明の概要】
【発明が解決しようとする課題】
【０００５】
しかしながら、上記の方法では、異物（除去すべき記録層の構成材料に由来する異物）を十分に除去することができないという問題があった。また、異物の除去率を向上させる目的で処理時間を長くしても、異物の除去率を十分に向上させることができることができず、処理効率も低下するという問題があった。
【課題を解決するための手段】
【０００６】
本発明は、上述の課題を解決するためになされたものであり、以下の適用例として実現することができる。
【０００７】
本発明の適用例に係る処理装置は、第１の粒子および前記第１の粒子とは異なる組成の第２の粒子を含む粉体材料を、繊維を含む解繊中または解繊後の繊維含有材料に供給する粉体材料供給部と、
前記粉体材料が供給された前記繊維含有材料から前記粉体材料の少なくとも一部を除去する粉体材料除去部と、を備える。
【図面の簡単な説明】
【０００８】
【図１】図１は、本発明のシート製造装置（本発明の処理装置を含む）の第１実施形態を示す概略側面図である。
【図２】図２は、図１に示すシート製造装置が実行する工程を順に示す図である。
【図３】図３は、図１に示すシート製造装置において粉体材料（脱墨剤）が繊維含有材料と混合され、異物が粉体材料に吸着されて分離される状態を示すイメージ図である。
【図４】図４は、図１に示すシート製造装置において、混合された粉体材料（脱墨剤）と繊維含有材料とが篩われて、粉体材料が除去されたウェブがメッシュベルト上に堆積された状態を示す概略側面図である。
【図５】図５は、本発明のシート製造装置（本発明の処理装置を含む）の第２実施形態の上流側を示す概略側面図である。
【図６】図６は、図５に示すシート製造装置が実行する工程を順に示す図である。
【図７】図７は、本発明のシート製造装置（本発明の処理装置を含む）の第３実施形態の上流側を示す概略側面図である。
【図８】図８は、図７に示すシート製造装置が実行する工程を順に示す図である。
【図９】図９は、本発明のシート製造装置（本発明の処理装置を含む）の第４実施形態の上流側を示す概略側面図である。
【図１０】図１０は、図９に示すシート製造装置が実行する工程を順に示す図である。
【図１１】図１１は、粉体材料の粒度分布の一例を模式的に示す図である。
【発明を実施するための形態】
【０００９】
以下、本発明の好適な実施形態について、添付図面を参照しつつ詳細に説明する。
＜第１実施形態＞
図１は、本発明のシート製造装置（本発明の処理装置を含む）の第１実施形態を示す概略側面図である。図２は、図１に示すシート製造装置が実行する工程を順に示す図である。図３は、図１に示すシート製造装置において粉体材料（脱墨剤）が繊維含有材料と混合され、異物が粉体材料に吸着されて分離される状態を示すイメージ図である。図４は、図１に示すシート製造装置において、混合された粉体材料（脱墨剤）と繊維含有材料とが篩われて、粉体材料が除去されたウェブがメッシュベルト上に堆積された状態を示す概略側面図である。なお、以下では、説明の都合上、図１および図４中（図５、図７および図９についても同様）の上側を「上」または「上方」、下側を「下」または「下方」と言い、左側を「左」または「上流側」、右側を「右」または「下流側」と言うことがある。
【００１０】
本発明の処理装置１は、第１の粒子および前記第１の粒子とは異なる組成の第２の粒子を含む粉体材料ＲＭを、繊維を含む解繊中または解繊後の繊維含有材料Ｍ３に供給する粉体材料供給部２５と、粉体材料ＲＭが供給された繊維含有材料Ｍ３から粉体材料ＲＭの少なくとも一部を除去する粉体材料除去部２８と、を備える。
【００１１】
また、本発明の処理方法は、第１の粒子および前記第１の粒子とは異なる組成の第２の粒子を含む粉体材料ＲＭを、繊維を含む解繊中または解繊後の繊維含有材料Ｍ３に供給する粉体材料供給工程と、粉体材料ＲＭと繊維含有材料Ｍ３とが混合された状態で攪拌する攪拌工程と、粉体材料ＲＭが供給された繊維含有材料Ｍ３から粉体材料ＲＭの少なくとも一部を除去する粉体材料除去工程と、を備える。そして、この方法は、処理装置１によって実行される。
【００１２】
このような本発明によれば、後述するように、繊維含有材料Ｍ３にインク、トナー等の記録用材料に由来する異物ＣＭ（例えば、着色剤、結着樹脂、帯電制御剤等）が含まれている場合であっても、粉体材料（脱墨剤）ＲＭによって繊維含有材料Ｍ３から効率よく異物ＣＭを除去することができる。すなわち、短時間の処理で高い除去率で繊維含有材料Ｍ３から異物ＣＭを除去（脱墨）することができる。また、その後、粉体材料除去部２８（粉体材料除去工程）によって粉体材料ＲＭごと異物ＣＭの除去も行うことができる。特に、大量の水や大きな設備を必要とせず、乾式で異物ＣＭを除去することができる。
【００１３】
なお、本発明において、「脱墨」とは、インク、トナー等の記録用材料に由来する異物を除去（分離）することを言う。また、本発明において、「処理」とは、古紙を含む紙材料に対する脱墨処理を言う。従来の脱墨処理は、古紙を水中に分散させ、機械的、化学的（界面活性剤、アルカリ系薬品等）に着色剤を遊離させ、浮上法、スクリーン洗浄法等により、異物を取り除く処理が一般的であるが、本発明では、古紙を水に浸す必要なく、脱墨が可能になる。乾式の脱墨技術と言えるものである。
【００１４】
また、第１の粒子、第２の粒子とは、これらの相対的な関係を示す用語であり、粉体材料は、互いに異なる材料で構成された３種以上の粒子を含むものであってもよい。ただし、粉体材料は、互いに異なる材料で構成された３種以上の粒子を含むものである場合、粉体材料中における含有率が上位の２種の粒子のうちの一方を第１の粒子、他方を第２の粒子とするのが好ましい。
【００１５】
本発明のシート製造装置１００は、処理装置１を備える。
また、本発明のシートの製造方法は、第１の粒子および前記第１の粒子とは異なる組成の第２の粒子を含む粉体材料ＲＭを、繊維を含む解繊中または解繊後の繊維含有材料Ｍ３に供給する粉体材料供給工程と、粉体材料ＲＭと繊維含有材料Ｍ３とが混合された状態で攪拌する攪拌工程と、粉体材料ＲＭが供給された繊維含有材料Ｍ３から粉体材料ＲＭの少なくとも一部を除去する粉体材料除去工程と、を備え、粉体材料ＲＭが除去された繊維含有材料Ｍ３からシートＳを製造する。そして、この方法は、シート製造装置１００によって実行される。
【００１６】
このような本発明によれば、前述した処理装置１（処理方法）の利点を享受しつつ、インク、トナー等の記録用材料に由来する異物ＣＭ（例えば、着色剤、結着樹脂、帯電制御剤等）が除去された材料からシートＳをさらに製造する（再生する）ことができる。特に、大量の水や大きな設備を必要とせず、乾式で白色度の高いシートＳを製造することができる。
【００１７】
図１に示すシート製造装置１００は、原料供給部１１と、粗砕部１２と、解繊部１３と、粉体材料供給部２５と、選別部１４と、第１ウェブ形成部１５と、細分部１６と、混合部１７と、ほぐし部１８と、第２ウェブ形成部１９と、シート形成部２０と、切断部２１と、ストック部２２とを備えている。また、シート製造装置１００は、加湿部２３１と、加湿部２３２と、加湿部２３３と、加湿部２３４とを備えている。シート製造装置１００が備える各部の作動は、制御部（図示せず）によって制御されている。
【００１８】
また、シート製造装置１００は、処理装置１を備えたものとなっている。本実施形態では、処理装置１は、原料供給部１１と、粗砕部１２と、解繊部１３と、粉体材料供給部２５と、選別部１４と、第１ウェブ形成部１５とで構成されている。
【００１９】
図２に示すように、本実施形態では、シートの製造方法は、原料供給工程と、粉砕工程と、解繊工程と、選別工程と、第１ウェブ形成工程と、分断工程と、混合工程と、ほぐし工程と、第２ウェブ形成工程と、シート形成工程と、切断工程とを有する。また、解繊工程とともに、粉体材料供給工程が行われ、第１ウェブ形成工程とともに、粉体材料除去工程が行われる。また、粉体材料供給工程と選別工程との間に撹拌工程を有している。そして、シート製造装置１００がこれらの工程を順に実行することができる。また、これらの工程のうち、処理装置１が行う工程は、原料供給工程と、粉砕工程と、解繊工程と、粉体材料供給工程と、撹拌工程と、選別工程と、第１ウェブ形成工程と、粉体材料除去工程である。
【００２０】
以下、シート製造装置１００が備える各部の構成について説明する。
原料供給部１１は、粗砕部１２に原料Ｍ１を供給する原料供給工程（図２参照）を行う部分である。この原料Ｍ１としては、繊維（セルロース繊維）を含む繊維含有材料で構成された、例えば、シート状をなすものである。また、原料Ｍ１は、本実施形態では、古紙、すなわち、使用済みのシートとなっているが、これに限定されず、未使用のシートであってもよい。なお、セルロース繊維とは、化合物としてのセルロース（狭義のセルロース）またはその誘導体を主成分とし繊維状をなすものであればよく、セルロースやその誘導体の他に、ヘミセルロース、リグニンを含むものであってもよい。
【００２１】
粗砕部１２は、原料供給部１１から供給された原料Ｍ１を気中（空気中）で粗砕する粉砕工程（図２参照）を行う部分である。粗砕部１２は、一対の粗砕刃１２１と、シュート（ホッパー）１２２とを有している。
【００２２】
一対の粗砕刃１２１は、互いに反対方向に回転することにより、これらの間で原料Ｍ１を粗砕して、すなわち、裁断して粗砕片Ｍ２にすることができる。粗砕片Ｍ２の形状や大きさは、解繊部１３における解繊処理に適しているのが好ましく、例えば、１辺の長さが１００ｍｍ以下の小片であるのが好ましく、１０ｍｍ以上７０ｍｍ以下の小片であるのがより好ましい。
【００２３】
シュート１２２は、一対の粗砕刃１２１の下方に配置され、例えば、漏斗状をなすものとなっている。これにより、シュート１２２は、粗砕刃１２１によって粗砕されて落下してきた粗砕片Ｍ２を受けることができる。
【００２４】
また、シュート１２２の上方には、加湿部２３１が一対の粗砕刃１２１に隣り合って配置されている。加湿部２３１は、シュート１２２内の粗砕片Ｍ２を加湿するものである。この加湿部２３１は、水分を含むフィルター（図示せず）を有し、フィルターに空気を通過させることにより、湿度を高めた加湿空気を粗砕片Ｍ２に供給する気化式（または温風気化式）の加湿器で構成されている。加湿空気が粗砕片Ｍ２に供給されることにより、粗砕片Ｍ２が静電気によってシュート１２２等に付着するのを抑制することができる。
【００２５】
シュート１２２は、管（流路）２４１を介して、解繊部１３に接続されている。シュート１２２に集められた粗砕片Ｍ２は、管２４１を通過して、解繊部１３に搬送される。
【００２６】
解繊部１３は、粉体材料供給部２５の上流側に設けられており、粗砕片Ｍ２（繊維を含む繊維含有材料）を気中（空気中）で、すなわち、乾式で解繊する解繊工程（図２参照）を行う部分である。この解繊部１３での解繊処理により、粗砕片Ｍ２から解繊物としての繊維含有材料Ｍ３を生成することができる。このように、処理装置１が解繊部１３を備えていることにより、予め解繊された解繊物（繊維を含む繊維含有材料が解繊された解繊物）を用意しなくても、解繊されていない原料Ｍ１（例えば、シート状の原料Ｍ１）を用いて好適に脱墨処理することができる。ここで「解繊する」とは、複数の繊維が結着されてなる粗砕片Ｍ２を、繊維１本１本に解きほぐすことをいう。そして、この解きほぐされたものが解繊物（繊維含有材料）Ｍ３となる。解繊物Ｍ３の形状は、線状や帯状である。また、解繊物Ｍ３同士は、絡み合って塊状となった状態、すなわち、いわゆる「ダマ」を形成している状態で存在してもよい。
【００２７】
解繊部１３は、例えば、本実施形態では、高速回転するローターと、ローターの外周に位置するライナーとを有するインペラーミルで構成されている。解繊部１３に流入してきた粗砕片Ｍ２は、ローターとライナーとの間に挟まれて、擦り潰し・粉砕の解繊作用で解繊され繊維含有材料（解繊物）Ｍ３になる。
【００２８】
また、解繊部１３は、ローターの回転により、粗砕部１２から選別部１４に向かう空気の流れ（気流）を発生させることができる。これにより、粗砕片Ｍ２を管２４１から解繊部１３に吸引することができる。また、解繊処理後、解繊物Ｍ３を、管２４２を介して選別部１４に送り出すことができる。
【００２９】
このような構成の解繊部１３には、粉体材料供給部２５が接続されている。粉体材料供給部２５は、解繊中の繊維含有材料（解繊物）Ｍ３に、第１の粒子および当該第１の粒子とは異なる組成の第２の粒子を含んで構成される粉体材料ＲＭを供給する部分である。したがって、粉体材料供給部２５から解繊部１３に供給された粉体材料ＲＭは、解繊中の繊維含有材料（解繊物）Ｍ３と混合される。すなわち、本実施形態では、解繊部１３において、解繊工程とともに、粉体材料ＲＭを繊維含有材料Ｍ３に供給する粉体材料供給工程、および、粉体材料ＲＭと繊維含有材料Ｍ３とが混合された状態で攪拌する撹拌工程が行われる。そして、粉体材料ＲＭと繊維含有材料（解繊物）Ｍ３との間にせん断力が作用し、繊維含有材料（解繊物）Ｍ３に異物ＣＭが付着している場合において、当該異物ＣＭが効率よく除去される。粉体材料供給部２５の構成および粉体材料ＲＭについては、後に詳述する。
【００３０】
また、解繊部１３は、管（流路）２４２を介して、選別部１４に接続されている。解繊物Ｍ３（解繊後の繊維含有材料）は、管２４２を通過して、選別部１４に搬送される。
【００３１】
管２４２の途中には、ブロアー２６１が設置されている。ブロアー２６１は、選別部１４に向かう気流を発生させる気流発生装置である。これにより、選別部１４への解繊物Ｍ３の送り出しが促進される。
【００３２】
選別部１４は、解繊物Ｍ３を、繊維の長さの大小によって選別する選別工程（図２参照）を行う部分である。選別部１４では、解繊物Ｍ３は、第１選別物Ｍ４−１と、第１選別物Ｍ４−１よりも大きい第２選別物Ｍ４−２とに選別される。第１選別物Ｍ４−１は、その後のシートＳの製造に適した大きさのものとなっている。第２選別物Ｍ４−２は、例えば、解繊が不十分なものや、解繊された繊維同士が過剰に凝集したもの等が含まれる。
【００３３】
選別部１４は、ドラム部１４１と、ドラム部１４１を収納するハウジング部１４２とを有する。
【００３４】
ドラム部１４１は、円筒状をなす網体で構成され、その中心軸回りに回転する篩である。このドラム部１４１には、解繊物Ｍ３が流入してくる。そして、ドラム部１４１が回転することにより、網の目開きよりも小さい解繊物Ｍ３は、第１選別物Ｍ４−１として選別され、網の目開き以上の大きさの解繊物Ｍ３は、第２選別物Ｍ４−２として選別される。
第１選別物Ｍ４−１は、ドラム部１４１から落下する。
【００３５】
一方、第２選別物Ｍ４−２は、ドラム部１４１に接続されている管（流路）２４３に送り出される。管２４３は、ドラム部１４１と反対側（下流側）が管２４１に接続されている。この管２４３を通過した第２選別物Ｍ４−２は、管２４１内で粗砕片Ｍ２と合流して、粗砕片Ｍ２とともに解繊部１３に流入する。これにより、第２選別物Ｍ４−２は、解繊部１３に戻されて、粗砕片Ｍ２とともに解繊処理される。
【００３６】
また、ドラム部１４１からの第１選別物Ｍ４−１は、空気中に分散しつつ落下して、ドラム部１４１の下方に位置する第１ウェブ形成部（分離部）１５に向かう。第１ウェブ形成部１５は、第１選別物Ｍ４−１から第１ウェブＭ５を形成する第１ウェブ形成工程（図２参照）を行う部分である。第１ウェブ形成部１５は、メッシュベルト（分離ベルト）１５１と、３つの張架ローラー１５２と、吸引部（サクション機構）１５３とを有している。
【００３７】
メッシュベルト１５１は、無端ベルトであり、第１選別物Ｍ４−１が堆積する。このメッシュベルト１５１は、３つの張架ローラー１５２に掛け回されている。そして、張架ローラー１５２の回転駆動により、メッシュベルト１５１上の第１選別物Ｍ４−１は、下流側に搬送される。
【００３８】
第１選別物Ｍ４−１は、メッシュベルト１５１の目開き以上の大きさとなっている。これにより、第１選別物Ｍ４−１は、メッシュベルト１５１の通過が規制され、よって、メッシュベルト１５１上に堆積することができる。また、第１選別物Ｍ４−１は、メッシュベルト１５１上に堆積しつつ、メッシュベルト１５１ごと下流側に搬送されるため、層状の第１ウェブＭ５として形成される。
【００３９】
また、第１選別物Ｍ４−１には、後に詳述する粉体材料ＲＭが混在している。
この粉体材料ＲＭは、メッシュベルト１５１の目開きよりも小さい。これにより、粉体材料ＲＭは、メッシュベルト１５１を通過して、さらに下方に落下する。
【００４０】
第１ウェブ形成部１５は、粉体材料除去部２８の一部を構成するものである。粉体材料除去部２８は、第１ウェブ形成部１５の他に、回収部２７と、管２４４と、管２４５と、ブロアー２６２とを備えている。なお、粉体材料除去部２８については、後に詳述する。
【００４１】
吸引部１５３は、メッシュベルト１５１の下方から空気を吸引することができる。これにより、メッシュベルト１５１を通過した粉体材料ＲＭを空気ごと吸引することができる。
【００４２】
また、吸引部１５３は、管（流路）２４４を介して、回収部２７に接続されている。吸引部１５３で吸引された粉体材料ＲＭは、回収部２７に回収される。
【００４３】
回収部２７には、管（流路）２４５がさらに接続されている。また、管２４５の途中には、ブロアー２６２が設置されている。このブロアー２６２の作動により、吸引部１５３で吸引力を生じさせることができる。これにより、メッシュベルト１５１上における第１ウェブＭ５の形成が促進される。この第１ウェブＭ５は、粉体材料ＲＭが除去されたものとなる。また、粉体材料ＲＭは、ブロアー２６２の作動により、管２４４を通過して、回収部２７まで到達する。
【００４４】
ハウジング部１４２は、加湿部２３２と接続されている。加湿部２３２は、加湿部２３１と同様の気化式の加湿器で構成されている。これにより、ハウジング部１４２内には、加湿空気が供給される。この加湿空気により、第１選別物Ｍ４−１を加湿することができ、よって、第１選別物Ｍ４−１がハウジング部１４２の内壁に静電力によって付着してしまうのを抑制することもできる。
【００４５】
選別部１４の下流側には、加湿部２３５が配置されている。加湿部２３５は、水を噴霧する超音波式加湿器で構成されている。これにより、第１ウェブＭ５に水分を供給することができ、よって、第１ウェブＭ５の水分量が調整される。この調整により、静電力による第１ウェブＭ５のメッシュベルト１５１への吸着を抑制することができる。これにより、第１ウェブＭ５は、メッシュベルト１５１が張架ローラー１５２で折り返される位置で、メッシュベルト１５１から容易に剥離される。
【００４６】
加湿部２３５の下流側には、細分部１６が配置されている。細分部１６は、メッシュベルト１５１から剥離した第１ウェブＭ５を分断する分断工程（図２参照）を行う部分である。細分部１６は、回転可能に支持されたプロペラ１６１と、プロペラ１６１を収納するハウジング部１６２とを有している。そして、回転するプロペラ１６１に第１ウェブＭ５が巻き込まれることにより、第１ウェブＭ５を分断することができる。分断された第１ウェブＭ５は、細分体Ｍ６となる。また、細分体Ｍ６は、ハウジング部１６２内を下降する。
【００４７】
ハウジング部１６２は、加湿部２３３と接続されている。加湿部２３３は、加湿部２３１と同様の気化式の加湿器で構成されている。これにより、ハウジング部１６２内には、加湿空気が供給される。この加湿空気により、細分体Ｍ６がプロペラ１６１やハウジング部１６２の内壁に静電力によって付着してしまうのを抑制することもできる。
【００４８】
細分部１６の下流側には、混合部１７が配置されている。混合部１７は、細分体Ｍ６とバインダーＰ１とを混合する混合工程（図２参照）を行う部分である。この混合部１７は、バインダー供給部１７１と、管（流路）１７２と、ブロアー１７３とを有している。
【００４９】
管１７２は、細分部１６のハウジング部１６２と、ほぐし部１８のハウジング部１８２とを接続しており、細分体Ｍ６とバインダーＰ１との混合物Ｍ７が通過する流路である。
【００５０】
管１７２の途中には、バインダー供給部１７１が接続されている。バインダー供給部１７１は、スクリューフィーダー１７４を有している。このスクリューフィーダー１７４が回転駆動することにより、バインダーＰ１を粉体として管１７２に供給することができる。管１７２に供給されたバインダーＰ１は、細分体Ｍ６と混合されて混合物Ｍ７となる。
【００５１】
なお、バインダーＰ１は、後の工程で繊維同士を結着させるものであり、例えば、熱可塑性樹脂、硬化性樹脂等を用いることができるが、熱可塑性樹脂を用いるのが好ましい。熱可塑性樹脂としては、例えば、ＡＳ樹脂、ＡＢＳ樹脂、ポリエチレン、ポリプロピレン、エチレン−酢酸ビニル共重合体（ＥＶＡ）等のポリオレフィン、変性ポリオレフィン、ポリメチルメタクリレート等のアクリル樹脂、ポリ塩化ビニル、ポリスチレン、ポリエチレンテレフタレート、ポリブチレンテレフタレート等のポリエステル、ナイロン６、ナイロン４６、ナイロン６６、ナイロン６１０、ナイロン６１２、ナイロン１１、ナイロン１２、ナイロン６−１２、ナイロン６−６６等のポリアミド（ナイロン）、ポリフェニレンエーテル、ポリアセタール、ポリエーテル、ポリフェニレンオキシド、ポリエーテルエーテルケトン、ポリカーボネート、ポリフェニレンサルファイド、熱可塑性ポリイミド、ポリエーテルイミド、芳香族ポリエステル等の液晶ポリマー、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等が挙げられ、これらから選択される１種または２種以上を組み合わせて用いることができる。好ましくは、熱可塑性樹脂としては、ポリエステルまたはこれを含むものを用いる。
【００５２】
なお、バインダー供給部１７１から供給されるものとしては、バインダーＰ１の他に、例えば、繊維を着色するための着色剤、繊維の凝集やバインダーＰ１の凝集を抑制するための凝集抑制剤、繊維等を燃えにくくするための難燃剤等が含まれていてもよい。
【００５３】
また、管１７２の途中には、バインダー供給部１７１よりも下流側にブロアー１７３が設置されている。ブロアー１７３は、ほぐし部１８に向かう気流を発生させることができる。この気流により、管１７２内で、細分体Ｍ６とバインダーＰ１とを撹拌することができる。これにより、混合物Ｍ７は、細分体Ｍ６とバインダーＰ１とが均一に分散した状態で、ほぐし部１８に流入することができる。また、混合物Ｍ７中の細分体Ｍ６は、管１７２内を通過する過程でほぐされて、より細かい繊維状となる。
【００５４】
ほぐし部１８は、混合物Ｍ７における、互いに絡み合った繊維同士をほぐすほぐし工程（図２参照）を行う部分である。ほぐし部１８は、ドラム部１８１と、ドラム部１８１を収納するハウジング部１８２とを有する。
【００５５】
ドラム部１８１は、円筒状をなす網体で構成され、その中心軸回りに回転する篩である。このドラム部１８１には、混合物Ｍ７が流入してくる。そして、ドラム部１８１が回転することにより、混合物Ｍ７のうち、網の目開きよりも小さい繊維等が、ドラム部１８１を通過することができる。その際、混合物Ｍ７がほぐされることとなる。
【００５６】
また、ドラム部１８１でほぐされた混合物Ｍ７は、空気中に分散しつつ落下して、ドラム部１８１の下方に位置する第２ウェブ形成部１９に向かう。第２ウェブ形成部１９は、混合物Ｍ７から第２ウェブＭ８を形成する第２ウェブ形成工程（図２参照）を行う部分である。第２ウェブ形成部１９は、メッシュベルト（分離ベルト）１９１と、張架ローラー１９２と、吸引部（サクション機構）１９３とを有している。
【００５７】
メッシュベルト１９１は、無端ベルトであり、混合物Ｍ７が堆積する。このメッシュベルト１９１は、４つの張架ローラー１９２に掛け回されている。そして、張架ローラー１９２の回転駆動により、メッシュベルト１９１上の混合物Ｍ７は、下流側に搬送される。
【００５８】
また、メッシュベルト１９１上のほとんどの混合物Ｍ７は、メッシュベルト１９１の目開き以上の大きさである。これにより、混合物Ｍ７は、メッシュベルト１９１を通過してしまうのが規制され、よって、メッシュベルト１９１上に堆積することができる。また、混合物Ｍ７は、メッシュベルト１９１上に堆積しつつ、メッシュベルト１９１ごと下流側に搬送されるため、層状の第２ウェブＭ８として形成される。
【００５９】
吸引部１９３は、メッシュベルト１９１の下方から空気を吸引することができる。これにより、メッシュベルト１９１上に混合物Ｍ７を吸引することができ、よって、混合物Ｍ７のメッシュベルト１９１上への堆積が促進される。
【００６０】
吸引部１９３には、管（流路）２４６が接続されている。また、この管２４６の途中には、ブロアー２６３が設置されている。このブロアー２６３の作動により、吸引部１９３で吸引力を生じさせることができる。
【００６１】
ハウジング部１８２は、加湿部２３４と接続されている。加湿部２３４は、加湿部２３１と同様の気化式の加湿器で構成されている。これにより、ハウジング部１８２内には、加湿空気が供給される。この加湿空気により、ハウジング部１８２内を加湿することができ、よって、混合物Ｍ７がハウジング部１８２の内壁に静電力によって付着してしまうのを抑制することもできる。
【００６２】
ほぐし部１８の下流側には、加湿部２３６が配置されている。加湿部２３６は、加湿部２３５と同様の超音波式加湿器で構成されている。これにより、第２ウェブＭ８に水分を供給することができ、よって、第２ウェブＭ８の水分量が調整される。この調整により、静電力による第２ウェブＭ８のメッシュベルト１９１への吸着を抑制することができる。これにより、第２ウェブＭ８は、メッシュベルト１９１が張架ローラー１９２で折り返される位置で、メッシュベルト１９１から容易に剥離される。
【００６３】
第２ウェブ形成部１９の下流側には、シート形成部２０が配置されている。シート形成部２０は、第２ウェブＭ８からシートＳを形成するシート形成工程（図２参照）を行う部分である。このシート形成部２０は、加圧部２０１と、加熱部２０２とを有している。
【００６４】
加圧部２０１は、一対のカレンダーローラー２０３を有し、これらの間で第２ウェブＭ８を加熱せずに加圧することができる。これにより、第２ウェブＭ８の密度が高められる。そして、この第２ウェブＭ８は、加熱部２０２に向けて搬送される。なお、一対のカレンダーローラー２０３のうちの一方は、モーター（図示せず）の作動により駆動する主動ローラーであり、他方は、従動ローラーである。
【００６５】
加熱部２０２は、一対の加熱ローラー２０４を有し、これらの間で第２ウェブＭ８を加熱しつつ、加圧することができる。この加熱加圧により、第２ウェブＭ８内では、バインダーＰ１が溶融して、この溶融したバインダーＰ１を介して繊維同士が結着する。これにより、シートＳが形成される。そして、このシートＳは、切断部２１に向けて搬送される。なお、一対の加熱ローラー２０４の一方は、モーター（図示略）の作動により駆動する主動ローラーであり、他方は、従動ローラーである。
【００６６】
シート形成部２０の下流側には、切断部２１が配置されている。切断部２１は、シートＳを切断する切断工程（図２参照）を行う部分である。この切断部２１は、第１カッター２１１と、第２カッター２１２とを有する。
【００６７】
第１カッター２１１は、シートＳの搬送方向と交差する方向にシートＳを切断するものである。
【００６８】
第２カッター２１２は、第１カッター２１１の下流側で、シートＳの搬送方向に平行な方向にシートＳを切断するものである。
【００６９】
このような第１カッター２１１と第２カッター２１２との切断により、所望の大きさのシートＳが得られる。そして、このシートＳは、さらに下流側に搬送されて、ストック部２２に蓄積される。
【００７０】
さて、前述したように、解繊部１３には、粉体材料供給部２５が接続されている（図１参照）。粉体材料供給部２５は、解繊部１３内で解繊中の解繊物Ｍ３に、粉体材料ＲＭを供給する粉体材料供給工程（図２参照）を行う部分である。本実施形態では、解繊物Ｍ３に対しては、気中で、解繊工程を行いつつ、粉体材料供給工程も行う。
【００７１】
図１では、粉体材料供給部２５は、解繊部１３の中央に接続される図を示しているが、粉体材料ＲＭを解繊部１３に供給できればよいので、必ずしも、この構成に限定されるものではない。例えば、粉体材料供給部２５は、解繊部１３の上流側の管２４１に接続して、シュート１２２から運ばれる粗砕片Ｍ２とともに、粉体材料ＲＭを解繊部１３に運ぶように構成してもよい。
【００７２】
本実施形態では、原料Ｍ１は、印刷されて使用済みとなった古紙である。このため、図３に示すように、解繊物Ｍ３は、インク、トナー等の記録用材料に由来する異物ＣＭ（例えば、着色剤、結着樹脂、帯電制御剤等）を含むものである。
【００７３】
粉体材料供給部２５から解繊部１３に供給される粉体材料ＲＭは、解繊物Ｍ３（繊維）に含まれる異物ＣＭを吸着する機能を有する。そして、粉体材料供給部２５から解繊部１３に供給された粉体材料ＲＭが、解繊中の繊維含有材料（解繊物）Ｍ３と混合されることにより、粉体材料ＲＭと繊維含有材料（解繊物）Ｍ３との間にせん断力が作用する。その結果、図３に示すように、粉体材料ＲＭが有する吸着機能が効果的に発揮され、異物ＣＭは、粉体材料ＲＭに移行して、解繊物Ｍ３から効率よく除去（分離）される。
【００７４】
粉体材料供給部２５は、貯留部２５１を有している。貯留部２５１は、粉体材料ＲＭを貯留するタンクである。この貯留部２５１は、粉体材料ＲＭが空になった場合に、粉体材料ＲＭが十分に貯留された新たなものに交換されるか、または、粉体材料ＲＭが追加（補充）される。
【００７５】
粉体材料供給部２５は、貯留部２５１との間で、解繊部１３に接続され（または設置され）、解繊部１３にある解繊物Ｍ３に向けて粉体材料ＲＭを噴射する噴射部２５２を有している。噴射部２５２は、管２５３と、ブロアー２５４とで構成されている。なお、粉体材料供給部２５は、解繊部１３の内部に設置されているか、または、解繊部１３と一体的に設置されていてもよい。
【００７６】
管２５３は、貯留部２５１と解繊部１３とを接続している。そして、粉体材料ＲＭは、管２５３内を貯留部２５１から解繊部１３に向かって通過することができる。
【００７７】
管２５３の長手方向の途中には、ブロアー２５４が設置されている。ブロアー２５４は、解繊部１３に向かう気流を発生させることができる。これにより、粉体材料ＲＭは、管２５３内を通過して、解繊部１３内に噴射される。噴射された粉体材料ＲＭの中には、解繊物Ｍ３に付着している異物ＣＭに衝突して接触するものがある。そして、この粉体材料ＲＭは、異物ＣＭを吸着して、解繊物Ｍ３から移行させることができる。これにより、解繊物Ｍ３から異物ＣＭを効率よく除去することができる。
【００７８】
また、粉体材料ＲＭの噴射により、解繊物Ｍ３は、攪拌されつつ、粉体材料ＲＭと接触する。これにより、解繊物Ｍ３に付着している異物ＣＭと粉体材料ＲＭとの接触も促進され、よって、解繊物Ｍ３からの異物ＣＭの除去を十分に行うことができる。
【００７９】
１００質量部の解繊物Ｍ３に対する粉体材料ＲＭの供給量は、特に限定されないが、１０質量部以上１０００００質量部以下であるのが好ましく、３０質量部以上５００００質量部以下であるのがより好ましく、１００質量部以上１００００質量部以下であるのがさらに好ましい。
【００８０】
これにより、粉体材料ＲＭの使用量を抑制しつつ、解繊物Ｍ３に含まれる異物ＣＭを、より効率よく除去することができる。また、脱墨処理が施された解繊物Ｍ３からの粉体材料ＲＭ（粉体材料ＲＭ’）の分離・除去をより容易かつより確実に行うことができる。
【００８１】
解繊部１３内に噴射される粉体材料ＲＭの速度（噴射速度）は、例えば、粉体材料ＲＭの構成材料や大きさ等によって、適宜設定される。
【００８２】
図１に示すように、シート製造装置１００（処理装置１）は、粉体材料除去部２８を備えている。粉体材料除去部２８は、粉体材料ＲＭが供給された解繊物Ｍ３から粉体材料ＲＭを異物ＣＭごと除去する粉体材料除去工程（図２参照）を行う部分である。本実施形態では、解繊物Ｍ３に対しては、第１ウェブ形成工程を行いつつ、粉体材料除去工程も行う。
【００８３】
図１に示す構成では、粉体材料除去部２８は、第１ウェブ形成部１５と、回収部２７と、管２４４と、管２４５と、ブロアー２６２とを備えている。
【００８４】
第１ウェブ形成部１５の上方では、前述したように、解繊物Ｍ３は、選別部１４によって、第１選別物Ｍ４−１と、第２選別物Ｍ４−２とに選別される。図４に示すように、第１選別物Ｍ４−１には、異物ＣＭを吸着した粉体材料ＲＭ（以下、この粉体材料ＲＭを「粉体材料ＲＭ’」と言うことがある）が混在している。なお、第１選別物Ｍ４−１には、異物ＣＭを吸着していない粉体材料ＲＭが含まれていてもよい。そして、第１選別物Ｍ４−１は、粉体材料（脱墨剤）ＲＭ’とともに、第１ウェブ形成部１５のメッシュベルト１５１上に落下してくる。
【００８５】
粉体材料除去部２８は、粉体材料ＲＭと解繊物Ｍ３（繊維）との大きさの違いを利用して、粉体材料ＲＭを分離、除去するものである。すなわち、粉体材料除去部２８は、粉体材料ＲＭ（粉体材料ＲＭ’）は通過するが、第１選別物Ｍ４−１（解繊物Ｍ３）の繊維の通過が規制される程度の大きさの目開きを有するメッシュベルト１５１（網状体）を備えている。
【００８６】
これにより、図４に示すように、第１選別物Ｍ４−１は、メッシュベルト１５１に堆積して、第１ウェブＭ５として形成される。一方、粉体材料ＲＭ（粉体材料ＲＭ’）は、吸引部１５３での吸引力により、メッシュベルト１５１を通過し、その後、吸引部１５３、管２４４を順に経由して、回収部２７で回収される。これにより、第１ウェブＭ５（解繊物Ｍ３）は、粉体材料ＲＭ（粉体材料ＲＭ’）が効率よく除去されたものとなる。そして、この第１ウェブＭ５は、以降の工程に移送されて、最終的にシートＳとなる。メッシュベルト１５１の目開きは、粉体材料ＲＭの構成粒子より大きい値に設定されている。
【００８７】
なお、回収部２７に回収された粉体材料ＲＭは、異物ＣＭを吸着している粉体材料ＲＭ、すなわち、粉体材料ＲＭ’と、異物ＣＭを吸着していない粉体材料ＲＭとを含んでいる。
【００８８】
また、粉体材料除去部２８では、供給した粉体材料ＲＭの全量を除去（分離）するものであってもよいし、供給した粉体材料ＲＭの一部を除去するものであってもよい。すなわち、供給した粉体材料ＲＭ（粉体材料ＲＭ’を含む）の一部が脱墨処理後の解繊物Ｍ３中に残存してもよい。
【００８９】
この場合、粉体材料除去部２８における粉体材料ＲＭの除去率（供給された粉体材料ＲＭの質量に対する除去された粉体材料ＲＭの質量の比率）は、４０％以上であるのが好ましく、５０％以上であるのがより好ましく、６０％以上であるのがさらに好ましい。
【００９０】
これにより、脱墨処理後の解繊物Ｍ３やこれを用いて製造されるシートＳの品質をより優れたものとすることができる。
【００９１】
また、粉体材料ＲＭを構成する第１の粒子と第２の粒子とで、粉体材料除去部２８における除去率は、同一であってもよいし、異なっていてもよい。
【００９２】
本実施形態では、第１の粒子および第２の粒子を含む粉体材料ＲＭを粉体材料除去部２８で一度に除去しているが、これに限らず、粉体材料ＲＭの第１の粒子と第２の粒子とを複数の段階に分けて除去してもよい。この場合、それぞれの除去は、第１の粒子、第２の粒子のそれぞれの組成等に適した方法で行えばよく、例えば、第２の粒子に比べて帯電しやすい第１の粒子の除去は、粉体材料除去部２８の前工程または後工程で、静電吸着法等で行ってもよい。これにより、全体としての粉体材料ＲＭの除去率をより効率よく高くすることができる。
【００９３】
以上のように、シート製造装置１００（処理装置１）では、シート再生用の原料である古紙に異物ＣＭが含まれている場合であっても、粉体材料供給部２５から供給される粉体材料ＲＭによって異物ＣＭの除去が行われ、その後、粉体材料除去部２８によって粉体材料ＲＭごと異物ＣＭの除去を行うことができる。これにより、製造されるシートＳは、再生時に不純物となり得る異物ＣＭが除去された高品質のものとなる。
【００９４】
以下、本発明に係る粉体材料ＲＭについて詳細に説明する。
図１１は、粉体材料の粒度分布の一例を模式的に示す図である。
【００９５】
粉体材料ＲＭは、第１の粒子および第２の粒子を含んでおり、第１の粒子と第２の粒子とは互いに異なる組成を有している。
【００９６】
このような粉体材料ＲＭを用いることにより、第１の粒子および第２の粒子のそれぞれに応じたメカニズムで、繊維含有材料Ｍ３中に含まれる異物ＣＭを除去することができ、全体としての異物の除去効率を向上させることができる。また、短時間の処理で高い除去率で繊維含有材料Ｍ３から異物ＣＭを除去（脱墨）することができる。また、単一種の粒子を用いる場合に比べて、繊維含有材料Ｍ３に対するダメージ（例えば、脱墨の際に繊維が過剰に切断されること等）を抑制しつつ、効率よく異物ＣＭを除去することができる。
【００９７】
粉体材料ＲＭは、第１の粒子および第２の粒子を、それぞれ、少なくとも１個含んでいればよいが、通常は、複数個の第１の粒子と、複数個の第２の粒子とを含んでいる。
【００９８】
粉体材料ＲＭは、別個に用意された第１の粒子（特に、複数個の第１の粒子を含む第１の粒子群）と第２の粒子（特に、複数個の第２の粒子を含む第２の粒子群）とを混合することにより、好適に調製することができる。
【００９９】
なお、第１の粒子および第２の粒子のうち少なくとも一方は、複数種の成分を含んでいてもよい。第１の粒子および第２の粒子のうち少なくとも一方が複数種の成分を含んでいる場合、互いに共通の成分を含んでいたとしても、前記複数種の成分のうちの少なくとも１種の含有率が異なっていれば、これらの粒子は、互いに異なる組成を有するものである。
【０１００】
粉体材料ＲＭ（第１の粒子および第２の粒子）の構成材料としては、例えば、各種無機材料、各種有機材料のほか、無機材料と有機材料との複合材料等が挙げられる。
【０１０１】
粉体材料ＲＭを構成する無機材料としては、例えば、鉄、ステンレス鋼等の各種金属材料、塩化ナトリウム、硫酸アルミニウム、炭酸カルシウム、酸化チタン、アルミナ等の金属化合物（イオン性物質、金属酸化物、金属窒化物、金属炭化物等）、各種ガラス、タルク等の各種鉱石、ドライアイス等が挙げられる。
特に、粉体材料ＲＭを構成する無機材料としては、炭酸カルシウムが好ましい。
【０１０２】
粉体材料ＲＭが炭酸カルシウムを含むことにより、解繊物Ｍ３に異物ＣＭが含まれている場合に、その異物ＣＭの除去をより効率よく行うことができる。このような優れた効果が得られるのは、以下のような理由によるものと考えられる。
【０１０３】
すなわち、炭酸カルシウムは、解繊物Ｍ３を構成する繊維は、その表面に微小な凹凸を有しており、この凹部に異物が付着、残存しやすいという問題があるが、炭酸カルシウムは、脱墨処理時の衝撃により好適に粉砕され、前記凹部内の異物と接触しやすいという特徴を有している。また、炭酸カルシウムを用いた場合、上記のような脱墨処理時の粉砕により、優れた吸着能を有する新たな表面が露出することとなり、脱墨処理時における粉体材料ＲＭの経時的な吸着能の低下を防止、抑制することができる。
【０１０４】
なお、粉体材料ＲＭを構成する無機材料としてドライアイスを用いた場合、当該ドライアイスは、通常、脱墨処理中にその少なくとも一部が昇華するため、粉体材料除去部２８で回収する粉体材料ＲＭの量を少なくすることができる。
【０１０５】
粉体材料ＲＭを構成する有機材料としては、例えば、各種熱可塑性樹脂、各種熱硬化性樹脂等の各種樹脂材料、ロジン等の天然樹脂、セルロース、セルロース変性材料（例えば、メチルセルロース、カルボキシメチルセルロースやその塩（例えば、ナトリウム塩等））等のセルロース系材料、でんぷん、アルギン酸、キトサン等の糖鎖構造を有する材料、植物の種子（例えば、クルミ、桃、アプリコットの種子等）の外殻を粉砕したもの、植物の実（乾燥させたトウモロコシの粒や、乾燥させた小麦の胚乳等）の外殻を粉砕したもの等の植物系材料、ロジン系サイズ剤、アルキルケテンダイマー系サイズ剤、アルケニルコハク酸無水物系サイズ剤等の各種サイズ剤等が挙げられる。
【０１０６】
熱可塑性樹脂としては、例えば、ポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等、またはこれらを主とする共重合体、ブレンド体、ポリマーアロイ等が挙げられる。
【０１０７】
熱硬化性樹脂としては、例えば、エポキシ樹脂、フェノール樹脂、ユリア樹脂、メラミン樹脂、ポリエステル（不飽和ポリエステル）樹脂、ポリイミド樹脂、シリコーン樹脂、ポリウレタン樹脂等が挙げられる。
【０１０８】
また、粉体材料ＲＭを構成する有機材料としては、例えば、ポリアクリル酸塩（例えば、ナトリウム塩等）、ポリアクリルアミド等のゲル材料として用いられる親水性高分子等を用いてもよい。
【０１０９】
特に、粉体材料ＲＭを構成する有機材料としては、水酸基およびカルボキシル基の少なくとも一方を有する物質が好ましい。
【０１１０】
粉体材料ＲＭが当該物質を含むことにより、解繊物Ｍ３に異物ＣＭが含まれている場合に、その異物ＣＭの除去をより効率よく行うことができる。このような優れた効果が得られるのは、以下のような理由によるものと考えられる。
【０１１１】
すなわち、一般に、紙等の記録媒体に用いられるインク、トナー等の記録用材料は、記録媒体の主材料であるセルロース繊維との親和性、密着性が優れたものとなるように設計されている。一方、セルロース繊維は、分子内に多数の水酸基を有するβ−グルコースを構成モノマーとして含む高分子材料を含んでおり、親水性の高い材料である。
【０１１２】
そして、水酸基およびカルボキシル基の少なくとも一方を有する物質も、親水性が高く、セルロース繊維と類似した極性（親水性）を呈する。
【０１１３】
したがって、水酸基およびカルボキシル基の少なくとも一方を有する物質は、インク、トナー等の記録用材料由来の異物ＣＭとの親和性が高く、異物ＣＭを含む解繊物Ｍ３と接触した場合に、当該異物ＣＭを効果的に吸着することができる。
これにより、解繊物Ｍ３に含まれる異物ＣＭを、より効率よく除去することができる。
【０１１４】
また、粉体材料ＲＭが当該物資を含んでいると、解繊物Ｍ３に粉体材料ＲＭを衝突させるように供給した際に、静電相互作用により、解繊物Ｍ３に含まれる異物ＣＭと粉体材料ＲＭとの衝突が起こりやすくなり、解繊物Ｍ３に含まれる異物ＣＭの除去効率を特に優れたものとすることができる。
【０１１５】
また、当該物質は、脱墨処理後の解繊物Ｍ３中に残存した場合でも、通常、脱墨処理後の解繊物Ｍ３やこれを用いて製造されるシートＳに対する悪影響が十分に小さい。また、場合によっては、製造されるシートＳの紙力やインク、トナー等の記録用材料に対する親和性をより優れたものとすることができる等の効果が得られる。
【０１１６】
なお、前記物質には、高分子材料、低分子材料の各種の化合物が含まれるが、糖鎖構造を有しているものが好ましい。
【０１１７】
糖鎖構造を有する化合物は、一般に、分子中における水酸基の比率（分子量に対する水酸基の数の割合）が高く、親水性が特に高い材料である。したがって、異物ＣＭの吸着性を向上させる上で、特に有利である。
【０１１８】
糖鎖構造を有する高分子材料としては、例えば、セルロース、セルロース変性材料（例えば、メチルセルロース、カルボキシメチルセルロースやその塩（例えば、ナトリウム塩等））、でんぷん、アルギン酸、キトサン等が挙げられるが、中でも、セルロース、セルロース変性材料のうち少なくとも一方を含むものであるのが好ましく、カルボキシメチルセルロースの塩を含むものであるのがより好ましい。
【０１１９】
カルボキシメチルセルロースの塩を用いると、前述した効果がより顕著に発揮される。また、カルボキシメチルセルロースの塩は、適度な導電性を有しており、脱墨処理の際に帯電しにくく、また、除電する効果も発揮する。これにより、脱墨処理の際に、粉体材料の構成粒子が繊維にまとわりつき、繊維から分離しにくくなるといった問題の発生をより効果的に防止することができる。
なお、粉体材料ＲＭは、紙粉を含んでいてもよい。
【０１２０】
以下、第１の粒子の構成材料と第２の粒子の構成材料との組み合わせについて説明する。
【０１２１】
第１の粒子および第２の粒子が、いずれも、有機材料を含む材料で構成されている場合、以下のような効果が得られる。すなわち、有機材料は、摩擦により帯電しやすい特徴を有する材料が多い。そのため、複数種の有機材料を組み合わせて用いること（第１の粒子の構成材料および第２の粒子の構成材料として組み合わせて用いること）で、繊維含有材料Ｍ３中に含まれる異物ＣＭを、電気的な吸着により、効果的に除去することができ、全体としての異物ＣＭの除去効率をより向上させることができる。また、より短時間の処理で高い除去率で繊維含有材料Ｍ３から異物ＣＭを除去（脱墨）することができる。
【０１２２】
第１の粒子および第２の粒子のいずれもが有機材料を含む材料で構成されている場合、例えば、第１の粒子、第２の粒子のうち、一方がカルボキシメチルセルロースの塩を含む材料で構成され、かつ、他方がポリアミドを含む材料で構成されたものとすることができる。
【０１２３】
これにより、ポリアミドが有する優れた帯電性を発揮させつつ、前述したようなカルボキシメチルセルロースの塩が有する機能をより効果的に発揮させることができ、繊維含有材料Ｍ３を構成する繊維と粉体材料ＲＭとの間での接触および剥離の機会の頻度が増え、粉体材料ＲＭ全体としての異物ＣＭの除去能力を特に優れたものとすることができる。
【０１２４】
また、第１の粒子および第２の粒子のいずれもが有機材料を含む材料で構成されている場合、第１の粒子、第２の粒子のうち、一方がカルボキシメチルセルロースの塩を含む材料で構成され、かつ、他方がポリアクリルアミドを含む材料で構成されたものとしてもよい。
【０１２５】
これにより、ポリアミドが有する優れた帯電性を発揮させつつ、前述したようなカルボキシメチルセルロースの塩が有する機能をより効果的に発揮させることができ、繊維含有材料Ｍ３を構成する繊維と粉体材料ＲＭとの間での接触および剥離の機会の頻度が増え、粉体材料ＲＭ全体としての異物ＣＭの除去能力を特に優れたものとすることができる。
【０１２６】
また、第１の粒子および第２の粒子のいずれもが有機材料を含む材料で構成されている場合、第１の粒子、第２の粒子のうち、一方がカルボキシメチルセルロースの塩を含む材料で構成され、かつ、他方がポリアクリル酸塩（例えば、ナトリウム塩等）を含む材料で構成されたものとしてもよい。
【０１２７】
ポリアクリル酸塩は、一般に、結晶性の高い材料であり、その固体は、表面に角張った部位を形成しやすい。そのため、粉体材料ＲＭの構成材料として用いることにより、繊維含有材料Ｍ３からの異物ＣＭの除去効率をより優れたものとすることができる。その一方で、ポリアクリル酸塩を単独で用いた場合、繊維含有材料Ｍ３を構成する繊維を傷つけやすいが、カルボキシメチルセルロースの塩と併用することにより、繊維を適度に保護しつつ、ポリアクリル酸塩を用いることによる効果を十分に発揮させることができる。その結果、繊維含有材料Ｍ３を構成する繊維を脱墨処理におけるダメージから好適に保護しつつ、繊維含有材料Ｍ３からの異物ＣＭの除去効率をより優れたものとすることができる。
【０１２８】
また、第１の粒子および第２の粒子のいずれもが有機材料を含む材料で構成されている場合、第１の粒子、第２の粒子のうち、一方がカルボキシメチルセルロースの塩を含む材料で構成され、かつ、他方が当該カルボキシメチルセルロースの塩とは異なる分子量のカルボキシメチルセルロースの塩およびでんぷんのうち少なくとも一方を含む材料で構成されたものとしてもよい。
【０１２９】
非晶質であるカルボキシルメチルセルロースは、圧力印可時の変形性（弾性変形）の特徴をもつ。このため繊維に衝突した際、繊維表面の凹凸形状に合わせ変形することで繊維凹部に入り込んだ異物ＣＭを除去することができる。しかし繊維衝突時の変形性をもつことで、衝突後の繊維との密着時間が増し繊維と粒子とが速やかに剥離できなくなってしまう。このため第１の粒子に弾性変形しにくい高分子量のカルボキシメチルセルロールの塩やでんぷんを用いることで、第２の粒子を衝突後の繊維から速やかに剥離し、粒子と繊維との接触機会を増加することができる。これにより、繊維表面の異物ＣＭの除去効果をより高めるという効果が得られる。
【０１３０】
また、第１の粒子および第２の粒子が、いずれも、無機材料を含む材料で構成されている場合、以下のような効果が得られる。すなわち、無機材料は、高比重で高硬度の材料が多い。そのため、脱墨処理における繊維含有材料Ｍ３との衝突時の衝突エネルギーを大きいものとすることができ、繊維含有材料Ｍ３からの異物ＣＭの除去効率を優れたものとすることができる。また、より短時間の処理で高い除去率で繊維含有材料Ｍ３から異物ＣＭを除去（脱墨）することができる。
【０１３１】
第１の粒子および第２の粒子のいずれもが無機材料を含む材料で構成されている場合、例えば、第１の粒子、第２の粒子のうち、一方が炭酸カルシウムを含む材料で構成され、かつ、他方が酸化チタンを含む材料で構成されたものとすることができる。
【０１３２】
これにより、高比重で高硬度であるという酸化チタンの特徴を発揮させつつ、前述したような炭酸カルシウムが有する機能をより効果的に発揮させることができ、粉体材料ＲＭ全体としての異物ＣＭの除去能力を特に優れたものとすることができる。
【０１３３】
また、第１の粒子および第２の粒子のいずれもが無機材料を含む材料で構成されている場合、第１の粒子、第２の粒子のうち、一方が炭酸カルシウムを含む材料で構成され、かつ、他方がアルミナを含む材料で構成されたものとすることができる。
【０１３４】
これにより、高比重で高硬度であるというアルミナの特徴を発揮させつつ、前述したような炭酸カルシウムが有する機能をより効果的に発揮させることができ、粉体材料ＲＭ全体としての異物ＣＭの除去能力を特に優れたものとすることができる。
【０１３５】
また、第１の粒子および第２の粒子のいずれもが無機材料を含む材料で構成されている場合、第１の粒子、第２の粒子のうち、一方が炭酸カルシウムを含む材料で構成され、かつ、他方がタルクを含む材料で構成されたものとすることができる。
【０１３６】
タルクは非常に崩壊しやすい鉱物であり、繊維との接触でより小径の複数の粒子を生成する。このため繊維に衝突した際、繊維表面の凹部に入り込んだ異物ＣＭを吸着することができる。しかし繊維凹部に入り込んだ微細粒子はファンデルワールス力等により繊維から隔離しにくい。このため第２の粒子の炭酸カルシウムが繊維に衝突し、繊維凹部に入り込んだ微細なタルク粒子と異物ＣＭを繊維凹部外に押し出す。これにより、繊維表面の異物ＣＭの除去効果をさらに高めるという効果が得られる。
【０１３７】
また、第１の粒子および第２の粒子のうち、一方が有機材料を含む材料で構成されており、他方が無機材料を含む材料で構成されている場合、以下のような効果が得られる。すなわち、一般に、摩擦により帯電しやすく、電気的な吸着により、繊維含有材料Ｍ３中に含まれる異物ＣＭを効果的に除去することができるという有機材料が有する特徴と、一般に、高比重で高硬度であり、脱墨処理における繊維含有材料Ｍ３との衝突時の衝突エネルギーを大きいものとすることができ、繊維含有材料Ｍ３から異物ＣＭを効果的に除去することができるという無機材料が有する特徴とが発揮され、粉体材料ＲＭ全体としての異物ＣＭの除去効果をより優れたものとすることができる。
【０１３８】
第１の粒子および第２の粒子のうち一方が有機材料を含む材料で構成され、他方が無機材料を含む材料で構成されている場合、例えば、第１の粒子、第２の粒子のうち、一方がカルボキシメチルセルロースの塩を含む材料で構成され、かつ、他方がアルミナを含む材料で構成されたものとすることができる。
【０１３９】
アルミナは、一般に、表面に角張った部位を形成しやすい。そのため、粉体材料ＲＭの構成材料として用いることにより、繊維含有材料Ｍ３からの異物ＣＭの除去効率をより優れたものとすることができる。その一方で、アルミナを単独で用いた場合、繊維含有材料Ｍ３を構成する繊維を傷つけやすいが、カルボキシメチルセルロースの塩と併用することにより、繊維を適度に保護しつつ、アルミナを用いることによる効果を十分に発揮させることができる。その結果、繊維含有材料Ｍ３を構成する繊維を脱墨処理におけるダメージから好適に保護しつつ、繊維含有材料Ｍ３からの異物ＣＭの除去効率をより優れたものとすることができる。
【０１４０】
また、第１の粒子および第２の粒子のうち一方が有機材料を含む材料で構成され、他方が無機材料を含む材料で構成されている場合、第１の粒子、第２の粒子のうち、一方がカルボキシメチルセルロースの塩を含む材料で構成され、かつ、他方が炭酸カルシウムを含む材料で構成されたものとすることができる。
【０１４１】
これにより、前述したようなカルボキシメチルセルロースの塩を用いることによる効果と、炭酸カルシウムを用いることによる効果とが、相乗的に作用しあい、粉体材料ＲＭ全体としての異物ＣＭの除去能力を特に優れたものとすることができる。
【０１４２】
第１の粒子と第２の粒子とは、互いに、平均粒径が異なるものであるのが好ましい。
これにより、解繊物Ｍ３の外表面に露出した状態で付着している異物ＣＭの除去効率をより優れたものとしつつ、解繊物Ｍ３を構成する繊維の隙間等の微小な空間に侵入している異物ＣＭも効率よく除去することができる。その結果、解繊物Ｍ３から異物ＣＭの除去効率を特に優れたものとすることができる。
【０１４３】
以下の説明では、第２の粒子の平均粒径が、第１の粒子の平均粒径よりも大きいものとして説明する。
【０１４４】
なお、複数個の第１の粒子からなる第１の粒子群の平均粒径および複数個の第２の粒子からなる第２の粒子群の平均粒径は、混合前の各粒子群の粒度分布から求めてもよいし、粉体材料ＲＭの粒度分布における小粒径側のピーク粒径を第１の粒子群の平均粒径とし、粉体材料ＲＭの粒度分布における大粒径側のピーク粒径を第２の粒子群の平均粒径としてもよい（図１１参照）。
【０１４５】
なお、本明細書において、平均粒径とは、特に断りのない限り、個数基準の平均粒径のことを指す。粉体の平均粒径は乾式粒度分布計を用いて測定され、静的画像分析装置（静的画像分析装置：モフォロギＧ３：マルバーン製）による解析によって算出された、粒子長径（粒子の長さ方向の径）の個数平均値を指すものとする。
【０１４６】
第２の粒子群の平均粒径は、第１の粒子群の平均粒径よりも大きいのが好ましいが、特に、両者の粒径の乖離の程度には好ましい範囲がある。すなわち、第２の粒子群の平均粒径は、第１の粒子群の平均粒径の２倍以上１００００倍以下であるのが好ましく、３倍以上１０００倍以下であるのがより好ましく、５倍以上１００倍以下であるのがさらに好ましい。
【０１４７】
これにより、第１の粒子群および第２の粒子群を含むことによる相乗効果がより顕著に発揮される。また、過剰に微小な粒子が含まれることを効果的に防止することができ、脱墨処理時等における粉体材料ＲＭの不本意な飛散（特に、回収が困難な飛散）をより効果的に防止することができる。
【０１４８】
第１の粒子群の平均粒径は、０．０１μｍ以上１０μｍ以下であるのが好ましく、０．０５μｍ以上７．０μｍ以下であるのがより好ましく、０．１μｍ以上５．０μｍ以下であるのがさらに好ましい。
【０１４９】
これにより、解繊物Ｍ３を構成する繊維の隙間等の微小な空間に侵入している異物ＣＭをより効率よく除去することができ、粉体材料ＲＭ全体としての異物ＣＭの除去効率をより優れたものとすることができる。また、過剰に微小な粒子が含まれることを効果的に防止することができ、脱墨処理時等における粉体材料ＲＭ（特に、第１の粒子）の不本意な飛散（特に、回収が困難な飛散）をより効果的に防止することができる。
【０１５０】
第１の粒子群の最小粒径は、０．０１μｍ以上３．０μｍ以下であるのが好ましく、０．０２μｍ以上２．５μｍ以下であるのがより好ましく、０．０３μｍ以上２．０μｍ以下であるのがさらに好ましい。
【０１５１】
これにより、解繊物Ｍ３を構成する繊維の隙間等の微小な空間に侵入している異物ＣＭをより効率よく除去することができ、粉体材料ＲＭ全体としての異物ＣＭの除去効率をより優れたものとすることができる。また、過剰に微小な粒子が含まれることを効果的に防止することができ、脱墨処理時等における粉体材料ＲＭ（特に、第１の粒子）の不本意な飛散（特に、回収が困難な飛散）をより効果的に防止することができる。
【０１５２】
第１の粒子群の最大粒径は、０．１μｍ以上１００μｍ以下であるのが好ましく、０．２μｍ以上７０μｍ以下であるのがより好ましく、０．３μｍ以上５０μｍ以下であるのがさらに好ましい。
【０１５３】
これにより、解繊物Ｍ３を構成する繊維の隙間等の微小な空間に侵入している異物ＣＭをより効率よく除去することができ、粉体材料ＲＭ全体としての異物ＣＭの除去効率をより優れたものとすることができる。
【０１５４】
第１の粒子群を構成する第１の粒子のアスペクト比の平均値は、１．０以上５．０以下であるのが好ましく、１．０５以上４．９以下であるのがより好ましく、１．１以上４．８以下であるのがさらに好ましい。
【０１５５】
これにより、解繊物Ｍ３を構成する繊維の隙間等の微小な空間に侵入している異物ＣＭをより効率よく除去することができ、粉体材料ＲＭ全体としての異物ＣＭの除去効率をより優れたものとすることができる。
【０１５６】
粉体材料ＲＭ中における第１の粒子の含有率は、１０体積％以上９０体積％以下であるのが好ましく、２０体積％以上８０体積％以下であるのがより好ましく、３０体積％以上７０体積％以下であるのがさらに好ましい。
【０１５７】
これにより、前述したような粒径の関係を満足する第１の粒子群および第２の粒子群を含むことによる相乗効果がより顕著に発揮される。
【０１５８】
また、第２の粒子群の平均粒径は、５μｍ以上１５００μｍ以下であるのが好ましく、７μｍ以上１４００μｍ以下であるのがより好ましく、１０μｍ以上１２００μｍ以下であるのがさらに好ましい。
【０１５９】
これにより、解繊物Ｍ３の外表面に露出した状態で付着している異物ＣＭの除去効率をより優れたものとすることができ、粉体材料ＲＭ全体としての異物ＣＭの除去効率をより優れたものとすることができる。
【０１６０】
第２の粒子群の最小粒径は、０．５μｍ以上１０００μｍ以下であるのが好ましく、０．７μｍ以上８５０μｍ以下であるのがより好ましく、１μｍ以上８００μｍ以下であるのがさらに好ましい。
【０１６１】
これにより、解繊物Ｍ３の外表面に露出した状態で付着している異物ＣＭの除去効率をより優れたものとすることができ、粉体材料ＲＭ全体としての異物ＣＭの除去効率をより優れたものとすることができる。
【０１６２】
第２の粒子群の最大粒径は、５μｍ以上３０００μｍ以下であるのが好ましく、１０μｍ以上２０００μｍ以下であるのがより好ましく、１５μｍ以上１５００μｍ以下であるのがさらに好ましい。
【０１６３】
これにより、解繊物Ｍ３の外表面に露出した状態で付着している異物ＣＭの除去効率をより優れたものとすることができ、粉体材料ＲＭ全体としての異物ＣＭの除去効率をより優れたものとすることができる。
【０１６４】
第２の粒子群を構成する第２の粒子のアスペクト比の平均値は、１．０以上５０以下であるのが好ましく、１．０５以上３０以下であるのがより好ましく、１．１以上２０以下であるのがさらに好ましい。
【０１６５】
これにより、解繊物Ｍ３の外表面に露出した状態で付着している異物ＣＭの除去効率をより優れたものとすることができ、粉体材料ＲＭ全体としての異物ＣＭの除去効率をより優れたものとすることができる。
【０１６６】
第１の粒子群を構成する第１の粒子のアスペクト比の平均値をＡ１、第２の粒子群を構成する第２の粒子のアスペクト比の平均値をＡ２としたとき、０．１≦Ａ２／Ａ１≦５０の関係を満足するのが好ましく、０．５≦Ａ２／Ａ１≦３０の関係を満足するのがより好ましく、０．８≦Ａ２／Ａ１≦１５の関係を満足するのがさらに好ましい。
【０１６７】
これにより、前述したような粒径の関係を満足する第１の粒子群および第２の粒子群を含むことによる相乗効果がより顕著に発揮される。
【０１６８】
粉体材料ＲＭ全体での平均粒径は、２．６μｍ以上２５５μｍ以下であるのが好ましく、５．１μｍ以上１５３μｍ以下であるのがより好ましく、１０．２μｍ以上１２０μｍ以下であるのがさらに好ましい。
【０１６９】
これにより、粉体材料ＲＭ全体としての異物ＣＭの除去効率をより優れたものとすることができる。また、過剰に微小な粒子が含まれることを効果的に防止することができ、脱墨処理時等における粉体材料ＲＭの不本意な飛散（特に、回収が困難な飛散）をより効果的に防止することができる。
【０１７０】
また、粉体材料ＲＭ全体での平均粒径（Ｒ）の解繊物Ｍ３を構成する粒子の平均長さ（Ｌ）に対する比率（Ｒ／Ｌ）は、０．００１以上１０以下であるのが好ましく、０．００３以上９以下であるのがより好ましく、０．００５以上８以下であるのがさらに好ましい。
【０１７１】
これにより、脱墨処理において、解繊物Ｍ３を構成する繊維がダメージを受けることをより効果的に防止しつつ、粉体材料ＲＭ全体としての異物ＣＭの除去効率をより優れたものとすることができる。
【０１７２】
粉体材料ＲＭ中における第２の粒子の含有率は、１０体積％以上９０体積％以下であるのが好ましく、２０体積％以上８０体積％以下であるのがより好ましく、３０体積％以上７０体積％以下であるのがさらに好ましい。
【０１７３】
これにより、前述したような粒径の関係を満足する第１の粒子群および第２の粒子群を含むことによる相乗効果がより顕著に発揮される。
【０１７４】
粉体材料ＲＭ中における第１の粒子の含有率をＸ１［体積％］、粉体材料ＲＭ中における第２の粒子の含有率をＸ２［体積％］としたとき、０．０１≦Ｘ１／Ｘ２≦１０．０の関係を満足するのが好ましく、０．０１≦Ｘ１／Ｘ２≦５．０の関係を満足するのがより好ましく、０．１５≦Ｘ１／Ｘ２≦２．３３の関係を満足するのがさらに好ましい。
【０１７５】
これにより、前述したような粒径の関係を満足する第１の粒子群および第２の粒子群を含むことによる相乗効果がより顕著に発揮される。
【０１７６】
第１の粒子と第２の粒子とは、例えば、同一の密度を有していてもよいが、互いに、密度が異なるものであるのが好ましい。
【０１７７】
これにより、第１の粒子および第２の粒子を含むことによる相乗効果がより顕著に発揮される。
なお、本明細書では、特に断りのない限り、密度とは、真比重のことを表す。
【０１７８】
第１の粒子の密度と第２の粒子の密度とが異なる場合、第１の粒子の密度は、第２の粒子の密度よりも小さくてもよいが、第２の粒子の密度よりも大きいのが好ましい。
【０１７９】
これにより、脱墨処理において、より確実に第１の粒子（粒径が比較的小さい粒子）の運動エネルギーを十分に大きいものとすることができ、第１の粒子による脱墨処理（特に、解繊物Ｍ３を構成する繊維の隙間等の微小な空間に侵入している異物ＣＭの除去）を効率よく進行させることができるとともに、第２の粒子（粒径が比較的大きい粒子）の運動エネルギーが過剰に大きくなることをより確実に防止することができ、解繊物Ｍ３を構成する繊維がダメージを受けること（繊維長が過剰に短くなること等）をより効果的に防止することができる。
【０１８０】
特に、第１の粒子の密度をρ１［ｇ／ｃｍ３］、第２の粒子の密度をρ２［ｇ／ｃｍ３］としたとき、０．２≦ρ１／ρ２≦１５の関係を満足するのが好ましく、０．３≦ρ１／ρ２≦１０の関係を満足するのがより好ましく、０．５≦ρ１／ρ２≦５の関係を満足するのがさらに好ましい。
【０１８１】
これにより、脱墨処理において、さらに確実に第１の粒子（粒径が比較的小さい粒子）の運動エネルギーを十分に大きいものとすることができ、第１の粒子による脱墨処理（特に、解繊物Ｍ３を構成する繊維の隙間等の微小な空間に侵入している異物ＣＭの除去）を効率よく進行させることができるとともに、第２の粒子（粒径が比較的大きい粒子）の運動エネルギーが過剰に大きくなることをさらに確実に防止することができ、解繊物Ｍ３を構成する繊維がダメージを受けること（繊維長が過剰に短くなること等）をさらに効果的に防止することができる。
【０１８２】
第１の粒子の密度は、１．３ｇ／ｃｍ３以上１０．０ｇ／ｃｍ３以下であるのが好ましく、１．８ｇ／ｃｍ３以上８．０ｇ／ｃｍ３以下であるのがより好ましく、２．５ｇ／ｃｍ３以上５．０ｇ／ｃｍ３以下であるのがさらに好ましい。
【０１８３】
これにより、脱墨処理において、より確実に第１の粒子の運動エネルギーを十分に大きいものとすることができ、第１の粒子による脱墨処理（特に、解繊物Ｍ３を構成する繊維の隙間等の微小な空間に侵入している異物ＣＭの除去）を効率よく進行させることができ、粉体材料ＲＭ全体としての異物ＣＭの除去効率をより優れたものとすることができる。
【０１８４】
第２の粒子の密度は、０．３ｇ／ｃｍ３以上８．０ｇ／ｃｍ３以下であるのが好ましく、０．６ｇ／ｃｍ３以上６．２ｇ／ｃｍ３以下であるのがより好ましく、０．８ｇ／ｃｍ３以上４．８ｇ／ｃｍ３以下であるのがさらに好ましい。
【０１８５】
これにより、脱墨処理において、第２の粒子の運動エネルギーが過剰に大きくなることをより確実に防止することができ、解繊物Ｍ３を構成する繊維がダメージを受けることをより効果的に防止することができるとともに、粉体材料ＲＭ全体としての異物ＣＭの除去効率をより優れたものとすることができる。
【０１８６】
解繊物Ｍ３を構成する繊維の密度の平均値（ρＦ）に対する粉体材料ＲＭを構成する粒子の密度の平均値（ρＰ）の比率（ρＰ／ρＦ）は、０．２以上１０以下であるのが好ましく、０．４以上４．５以下であるのがより好ましく、０．５以上３．５以下であるのがさらに好ましい。
【０１８７】
これにより、脱墨処理において解繊物Ｍ３と粉体材料ＲＭとをより好適に混合することができ、粉体材料ＲＭ全体としての異物ＣＭの除去効率をより優れたものとすることができる。
【０１８８】
＜第２実施形態＞
図５は、本発明のシート製造装置（本発明の処理装置を含む）の第２実施形態の上流側を示す概略側面図である。図６は、図５に示すシート製造装置が実行する工程を順に示す図である。
【０１８９】
以下、これらの図を参照して本発明の処理装置、シート製造装置、処理方法およびシートの製造方法の第２実施形態について説明するが、前述した実施形態との相違点を中心に説明し、同様の事項はその説明を省略する。
【０１９０】
本実施形態は、粉体材料供給部の配置箇所が異なることと、それに伴って粉体材料供給工程を行うタイミングが異なること以外は前記第１実施形態と同様である。
【０１９１】
図５に示すように、シート製造装置１００（処理装置１）は、解繊部１３に接続され、繊維含有材料（解繊物）Ｍ３が通過する管（流路）２４２を備えている。
【０１９２】
本実施形態では、粉体材料供給部２５は、解繊工程の後に、解繊後の繊維含有材料（解繊物）Ｍ３に、粉体材料ＲＭを供給する粉体材料供給工程（図６参照）を行う。この粉体材料供給部２５は、管（流路）２４２のブロアー２６１よりも下流側に接続され、管（流路）２４２に粉体材料ＲＭを噴射する噴射部２５２を有している。これにより、解繊が十分に施された解繊物Ｍ３に対して粉体材料ＲＭを供給、混合することができる。このような供給、混合により、粉体材料ＲＭは、解繊物Ｍ３の隅々にまで行き渡り、その結果、異物ＣＭとも衝突して接触する。これにより、粉体材料ＲＭに異物ＣＭが十分に吸着されて、解繊物Ｍ３から異物ＣＭをより確実に除去することができる。
【０１９３】
＜第３実施形態＞
図７は、本発明のシート製造装置（本発明の処理装置を含む）の第３実施形態の上流側を示す概略側面図である。図８は、図７に示すシート製造装置が実行する工程を順に示す図である。
【０１９４】
以下、これらの図を参照して本発明の処理装置、シート製造装置、処理方法およびシートの製造方法の第３実施形態について説明するが、前述した実施形態との相違点を中心に説明し、同様の事項はその説明を省略する。
【０１９５】
本実施形態は、粉体材料除去部の配置箇所と、粉体材料除去部の構成が異なること以外は前記第１実施形態と同様である。
【０１９６】
図７に示すように、本実施形態では、粉体材料除去部２８は、管２４２の途中であって、ブロアー２６１よりも下流側に配置されている。これにより、粉体材料除去部２８での粉体材料除去工程は、解繊工程の後に行われる（図８参照）。
【０１９７】
粉体材料除去部２８は、解繊物Ｍ３と粉体材料ＲＭ（粉体材料ＲＭ’）とを密度（比重）の違い（密度差）を利用して、粉体材料ＲＭ（粉体材料ＲＭ’）を分離、除去するものである。すなわち、粉体材料除去部２８は、遠心分離により粉体材料ＲＭ（粉体材料ＲＭ’）を除去するよう構成されており、遠心分離部２８１と、管２８２と、回収部２８３とを有している。遠心分離部２８１と、回収部２８３とは、管２８２を介して接続されている。
【０１９８】
遠心分離部２８１は、管２４２の途中に配置、接続されている。管２４２を通過してきた解繊物Ｍ３と粉体材料ＲＭ（粉体材料ＲＭ’）とは、遠心分離部２８１に一括して流入する。なお、遠心分離部２８１に流入する粉体材料ＲＭには、異物ＣＭが吸着している粉体材料ＲＭ、すなわち、粉体材料ＲＭ’と、異物ＣＭが吸着していない粉体材料ＲＭとを含む。そして、遠心分離部２８１での遠心分離により、選別部１４に向かってさらに管２４２を流下していく解繊物Ｍ３と、管２８２に向かう粉体材料ＲＭ（粉体材料ＲＭ’）とに分けられる。管２８２に向かう粉体材料ＲＭ（粉体材料ＲＭ’）は、異物ＣＭとともに管２８２を通過して、回収部２８３で回収される。
【０１９９】
このような粉体材料除去部２８によっても解繊物Ｍ３から異物ＣＭを粉体材料ＲＭごと効率よく除去することができる。
【０２００】
＜第４実施形態＞
図９は、本発明のシート製造装置（本発明の処理装置を含む）の第４実施形態の上流側を示す概略側面図である。図１０は、図９に示すシート製造装置が実行する工程を順に示す図である。
【０２０１】
以下、これらの図を参照して本発明の処理装置、シート製造装置、処理方法およびシートの製造方法の第４実施形態について説明するが、前述した実施形態との相違点を中心に説明し、同様の事項はその説明を省略する。
【０２０２】
本実施形態は、粉体材料供給部の配置箇所が異なり、かつ、解繊部１３および粉体材料供給部２５よりも下流側で粉体材料除去部２８よりも上流側の部位に解繊物Ｍ３と粉体材料ＲＭとの混合物を撹拌する撹拌部２４７を備えていること以外は前記第３実施形態と同様である。
【０２０３】
図９に示すように、本実施形態では、粉体材料供給部２５は、解繊部１３から解繊処理されて排出された解繊物Ｍ３に対して粉体材料ＲＭが供給されるように、解繊部１３とサイクロン式の粉体材料除去部２８（遠心分離部２８１）との間に接続されている。これにより、粉体材料供給部２５での粉体材料供給工程は、解繊工程の後に行われ、さらにこの粉体材料供給工程の後に粉体材料除去工程が行われる（図１０参照）。なお、粉体材料供給部２５の配置箇所は、粉体材料除去部２８よりも上流側となっているが、さらにブロアー２６１よりも上流側であるのが好ましい。
【０２０４】
撹拌部２４７は、解繊部１３の下流側に設けられたチャンバーと、チャンバー内で回転する回転羽根とを有する。これにより、解繊物Ｍ３と粉体材料ＲＭとを効率よく混合・撹拌することができ、粉体材料ＲＭと異物ＣＭとが衝突する機会が増大し、よって、異物ＣＭの吸着を促進させることができる。
【０２０５】
チャンバーの内側の空間は、解繊物Ｍ３および脱墨剤ＲＭを混合・撹拌する撹拌空間となっている。
【０２０６】
撹拌空間に、解繊物Ｍ３、脱墨剤ＲＭが供給されると、回転羽根の回転によってこれらが混合・撹拌される。これにより、解繊物Ｍ３と脱墨剤ＲＭとが効率よく衝突し、解繊物Ｍ３からの異物ＣＭの除去が促進される。
【０２０７】
さらに、粉体材料ＲＭは、ブロアー２６１の作用により管２４２を通過する速度が増大する。これにより、粉体材料ＲＭと解繊物Ｍ３とが衝突する機会が増大し、その結果、当該解繊物Ｍ３に付着した異物ＣＭとも接触することとなり、異物ＣＭの吸着が促進される。
【０２０８】
そして、異物ＣＭを吸着した粉体材料ＲＭ（粉体材料ＲＭ’）は、粉体材料除去部２８にて除去される。
【０２０９】
以上、本発明の好適な実施形態について説明したが、本発明は、これらに限定されるものではない。
【０２１０】
例えば、処理装置、シート製造装置を構成する各部は、同様の機能を発揮し得る任意の構成のものと置換することができる。また、任意の構成物が付加されていてもよい。
【０２１１】
また、本発明の処理装置、シート製造装置、処理方法およびシートの製造方法は、前記各実施形態のうちの、任意の２以上の構成（特徴）を組み合わせたものであってもよい。
【０２１２】
また、前述した実施形態では、粉体材料除去部が、脱墨剤と解繊物とを、これらの密度の違い、大きさの違いのうちの一方を利用して分離するものである場合について説明したが、例えば、脱墨剤と解繊物との密度の違い、および、脱墨剤と解繊物との大きさの違いの両方を利用して分離するものであってもよい。
【０２１３】
また、繊維含有材料と粉体材料との接触は、前述したような構成により行うものに限定されず、例えば、気流撹拌により行ってもよい。
【０２１４】
また、前述した第３、第４実施形態では、粉体材料除去部がサイクロン式の遠心分離部を備える場合について説明したが、遠心分離部の代わりに、メッシュ（篩）を備えるものを採用してもよい。
【実施例】
【０２１５】
次に、本発明の具体的実施例について説明する。
［１］粉体材料（脱墨剤）の調製
（実施例１）
まず、平均粒径５μｍ、最小粒径１μｍ、最大粒径１０μｍの炭酸カルシウム粉末を第１の粒子群として用意した。第１の粒子群を構成する粒子（第１の粒子）のアスペクト比の平均値は、１．３であった。
【０２１６】
一方、市販の粉末状のカルボキシメチルセルロースのナトリウム塩（和光純薬社製）を用意した。
【０２１７】
この粉末状のカルボキシメチルセルロースのナトリウム塩に対して、分級装置を用いて、分級処理を施して、複数の分画を得、これらのうち、平均粒径１２０μｍ、最小粒径２５μｍ、最大粒径１５０μｍの分画を第２の粒子群とした。第２の粒子群を構成する粒子（第２の粒子）のアスペクト比の平均値は、１５であった。
【０２１８】
上記のような第１の粒子群と第２の粒子群とを、体積比で、１：９で混合し、混合粉末としての粉体材料（脱墨剤）を得た。
【０２１９】
（実施例２〜２８）
第１の粒子群および第２の粒子群の条件（構成材料、材料粒度分布）を表１、表２に示すようにするとともに、第１の粒子群と第２の粒子群との混合比率を表１、表２に示すようにした以外は、前記実施例１と同様にして混合粉末としての粉体材料（脱墨剤）を得た。
【０２２０】
前記各実施例に係る粉体材料（脱墨剤）のうちカルボキシメチルセルロースのナトリウム塩（ＣＭＣ−Ｎａ）で構成された粒子を含む粒子群を含むものについては、当該ＣＭＣ−Ｎａは、いずれも、２５℃における、水に対する溶解度が３．０ｇ／１００ｇＨ２Ｏ以上５０ｇ／１００ｇＨ２Ｏ以下、または、水の接触角が４５°以下のものであった。
【０２２１】
（比較例１）
前記実施例１と同様にして分画したカルボキシメチルセルロースのナトリウム塩の粉末のうち、平均粒径１２０μｍ、最小粒径２５μｍ、最大粒径１５０μｍの分画を、そのまま、粉体材料（脱墨剤）とした以外は、前記実施例１と同様にして粉体材料（脱墨剤）を得た。
【０２２２】
（比較例２、３）
粉体材料を構成する粒子の条件を表２に示すように変更した以外は、前記比較例１と同様にして粉体材料（脱墨剤）を得た。
【０２２３】
各実施例および各比較例に係る粉体材料（脱墨剤）の条件を表１、表２にまとめて示す。なお、表中、カルボキシメチルセルロースのナトリウム塩を「ＣＭＣ−Ｎａ」と示した。また、表中に分子量を明示していないカルボキシメチルセルロースのナトリウム塩は、いずれも、重量平均分子量が約３０００であった。
【０２２４】
【表１】
2019148019.tif 000002
【０２２５】
【表２】
2019148019.tif 000003
【０２２６】
［２］脱墨処理、シートの製造
前記各実施例および各比較例で調製した粉体材料（脱墨剤）を用いて、以下のような処理（脱墨処理）、シートの製造を行った。
【０２２７】
まず、図１に示す構成のシート製造装置を用意し、原料として、市販のコピー紙に対して、インクジェットプリンター（セイコーエプソン社製：ＰＸ−Ｍ７０５０ＦＴ）を用いて、ｄｕｔｙ１０％のモノクロ印字を片面に行ったものを用意した。なお、シート製造装置の粉体材料除去部の第１ウェブ形成部が有するメッシュベルト（網状体）の目開きは、６００μｍとした。
【０２２８】
次に、シート製造装置の原料供給部に、上記の原料を供給し、シート製造装置の運転を行い、原料の粗砕、解繊、脱墨等の処理を施し、シートを製造した。
【０２２９】
このとき、繊維含有材料（解繊物）１００質量部に対する粉体材料（脱墨剤）の供給量は、１００質量部とした。なお、粉体材料（脱墨剤）の種類を変更した以外は、前記各実施例および各比較例で、シートの製造条件は同一とした。
【０２３０】
なお、前記各実施例では、脱墨処理が行われる解繊物を構成する繊維の平均長さ（Ｌ）に対する粉体材料全体での平均粒径（Ｒ）の比率（Ｒ／Ｌ）は、いずれも、０．００１以上１０以下であった。また、前記各実施例では、脱墨処理が行われる解繊物を構成する繊維の密度の平均値（ρＦ）に対する粉体材料を構成する粒子の密度の平均値（ρＰ）の比率（ρＰ／ρＦ）は、いずれも、０．２以上１０以下であった。
【０２３１】
［３］評価
［３−１］脱墨処理後の解繊物の着色（異物の残存）
前記各実施例および各比較例について、第１ウェブ形成部で形成された第１ウェブの一部を取り出し、デジタルマイクロスコープ（キーエンス社製：ＶＨＸ−５０００）にて観察を行った。粉体材料（脱墨剤）を用いなかった以外は前記と同様にして処理を行った場合の第１ウェブの状態と比較し、記録用材料（インク）に由来する異物の残存状態を、以下の基準に従い評価した。
【０２３２】
Ａ：異物の残存が認められない。
Ｂ：異物の残存がほとんど認められない。
Ｃ：異物の残存がわずかに認められる。
Ｄ：異物の残存が認められる。
Ｅ：異物の残存が顕著に認められる。
これらの結果を表３、表４にまとめて示す。
【０２３３】
【表３】
2019148019.tif 000004
【０２３４】
【表４】
2019148019.tif 000005
【０２３５】
表３、表４から明らかなように、本発明では優れた結果が得られた。すなわち、本発明では、粉体材料（脱墨剤）が解繊物に含まれる異物を効率よく除去することができた。また、本発明では、製造されたシートの白色度に優れており、残存する異物による不本意な着色や不本意な色むらは認められなかった。また、本発明では、脱墨処理が施された解繊物と粉体材料（脱墨剤）との分離性にも優れていた。なお、前記各実施例では、粉体材料除去部における粉体材料の除去率は、いずれも９０％以上であり、第２の粒子の除去率が第１の粒子の除去率よりも高かった。
これに対し、比較例では、満足のいく結果が得られなかった。
【０２３６】
また、解繊物１００質量部に対する粉体材料（脱墨剤）の供給量を１０質量部以上１０００００質量部以下の範囲で種々変更した以外は、前記と同様にして脱墨処理、シートの製造を行い、前記と同様の評価を行ったところ、前記と同様の結果が得られた。
【０２３７】
また、脱墨処理、シートの製造に用いる装置を、図５に示す構成のもの、図７に示す構成のもの、図９に示す構成のものに変更した以外は、前記と同様にして脱墨処理、シートの製造を行い、前記と同様の評価を行ったところ、前記と同様の結果が得られた。
【符号の説明】
【０２３８】
１００…シート製造装置、１…処理装置、１１…原料供給部、１２…粗砕部、１２１…粗砕刃、１２２…シュート（ホッパー）、１３…解繊部、１４…選別部、１４１…ドラム部（篩部）、１４２…ハウジング部、１５…第１ウェブ形成部、１５１…メッシュベルト、１５２…張架ローラー、１５３…吸引部（サクション機構）、１６…細分部、１６１…プロペラ、１６２…ハウジング部、１７…混合部、１７１…バインダー供給部、１７２…管（流路）、１７３…ブロアー、１７４…スクリューフィーダー、１８…ほぐし部、１８１…ドラム部、１８２…ハウジング部、１９…第２ウェブ形成部、１９１…メッシュベルト（分離ベルト）、１９２…張架ローラー、１９３…吸引部（サクション機構）、２０…シート形成部、２０１…加圧部、２０２…加熱部、２０３…カレンダーローラー、２０４…加熱ローラー、２１…切断部、２１１…第１カッター、２１２…第２カッター、２２…ストック部、２３１…加湿部、２３２…加湿部、２３３…加湿部、２３４…加湿部、２３５…加湿部、２３６…加湿部、２４１…管（流路）、２４２…管（流路）、２４３…管（流路）、２４４…管（流路）、２４５…管（流路）、２４６…管（流路）、２４７…撹拌部、２５…粉体材料供給部、２５１…貯留部、２５２…噴射部、２５３…管、２５４…ブロアー、２６１…ブロアー、２６２…ブロアー、２６３…ブロアー、２７…回収部、２８…粉体材料除去部、２８１…遠心分離部、２８２…管、２８３…回収部、ＣＭ…異物、Ｍ１…原料、Ｍ２…粗砕片、Ｍ３…繊維含有材料（解繊物）、Ｍ４−１…第１選別物、Ｍ４−２…第２選別物、Ｍ５…第１ウェブ、Ｍ６…細分体、Ｍ７…混合物、Ｍ８…第２ウェブ、Ｐ１…バインダー、ＲＭ…粉体材料（脱墨剤）、ＲＭ’…粉体材料（脱墨剤）、Ｓ…シート
【図１】
2019148019.tif 000006
【図２】
2019148019.tif 000007
【図３】
2019148019.tif 000008
【図４】
2019148019.tif 000009
【図５】
2019148019.tif 000010
【図６】
2019148019.tif 000011
【図７】
2019148019.tif 000012
【図８】
2019148019.tif 000013
【図９】
2019148019.tif 000014
【図１０】
2019148019.tif 000015
【図１１】
2019148019.tif 000016